(57)【要約】      （修正有）【課題】酸素ガスバリア性と耐ピンホール性とを、兼備した包装用積層フィルムを提供する。【解決手段】ガスバリア性蒸着フィルム１０、ガスバリア性蒸着ナイロンフィルム１０、二軸延伸エチレン系フィルム２０の順に積層させた構成である。【選択図】図１
0003221217.tif 000002
【実用新案登録請求の範囲】
【請求項１】
複数枚のガスバリア性蒸着ナイロンフィルムと二軸延伸エチレン系フィルムとを積層させた構成であることを特徴とする包装用積層フィルム。
【請求項２】
最内層側に二軸延伸エチレン系フィルムを有する、請求項１に記載の包装用積層フィルム。
【請求項３】
２５℃相対湿度６０％条件下の酸素透過率０．３ｃｃ／ｍ２／ｄａｙ／ａｔｍ以下、且つ２３℃相対湿度５０％条件下のゲルボフレックス３０００回試験におけるピンホール数１．０個／０．０５ｍ２未満である請求項１または２に記載の包装用積層フィルム。
【請求項４】
４０℃相対湿度７５％条件下の水蒸気透過率０．２０ｇ／ｍ２／ｄａｙ以上である請求項３記載の包装用積層フィルム。
【請求項５】
請求項１〜４の何れかに記載の積層フィルムを用いた包装体。
【考案の詳細な説明】
【技術分野】
【０００１】
本願は、酸素により変質する内容物を包装するのに好適な包装用積層フィルム、および、該積層フィルムを用いた包装体に関する。
【背景技術】
【０００２】
点滴用の注射剤である輸液（アミノ酸製剤、ブドウ糖製剤、脂肪乳剤等）は、従来、ガラス製の容器に充填されたものが使用されてきたが、ガラス製容器は衝撃に弱く、また、容器を軽量化する観点から、プラスチック製の袋状容器に充填された輸液バックが普及してきている。
【０００３】
輸液は、大気中の酸素により変質しやすい。よって、輸液バックは、さらにガスバリア性の外袋により外装される場合がある。また、輸液バックを外装した外袋は、輸送中に振動を受け、収容された輸液バックや、周囲と衝突することで、ピンホールが発生する場合があり、この場合、ガスバリア性が損なわれてしまう恐れがあった。
【０００４】
このような課題を解決することを目的として、特許文献１、２には、ガスバリア性と耐ピンホール性を有する、輸液バック用の外袋として使用される包装材料が記載されている。
【先行技術文献】
【特許文献】
【０００５】
【特許文献１】特開２００４−１４８６３５号公報
【特許文献２】特開２０１８−０３０３１３号公報
【考案の概要】
【考案が解決しようとする課題】
【０００６】
しかしながら、輸液は長期の安定性を有していることが好ましく、その観点からすると、特許文献１、２に記載の包装材料は、酸素ガスバリア性と耐ピンホール性が十分ではなかった。
そこで、本願では、酸素ガスバリア性と耐ピンホール性とを、兼備した包装用積層フィルムを提供することを課題とする。
【課題を解決するための手段】
【０００７】
本考案者らは、上記課題を解決すべく、以下の点を見出した。
（１）複数のガスバリア性蒸着フィルムを用いることで、所望の酸素ガスバリア性が得られる。
（２）複数のナイロン系の蒸着フィルムを用いることで、所望の耐ピンホール性が得られる。
（３）蒸着フィルムの基材フィルムがナイロン系フィルムであり且つ複数枚用いるので、積層フィルムの強度が優れるが、その分、引裂き難くなる。しかし、二軸延伸エチレン系フィルムを積層することにより、引裂き容易性を付与できる。
（４）二軸延伸エチレン系フィルムを最内層側に積層した場合は、フィルム同士を離れ易くすることができ、内袋取り出し易さが得られる。
【０００８】
すなわち、本願は、第一の形態として、複数枚のガスバリア性蒸着ナイロンフィルムと二軸延伸エチレン系フィルムとを積層させた構成であることを特徴とする包装用積層フィルム（以下、「本フィルム」と称することがある）を開示する。
【０００９】
第一の形態の包装用積層フィルムにおいて、最内層側に二軸延伸エチレン系フィルムを有することが好ましい。
ここで、「最内層側」とは、上記包装用積層フィルムを用いて包装体を形成した際に、包装体の内側となる側である。
また、「最外層側」とは、上記包装用積層フィルムを用いて包装体を形成した際に、包装体の外側となる側である。
【００１０】
第一の形態の包装用積層フィルムにおいて、２５℃相対湿度６０％条件下の酸素透過率が０．３ｃｃ／ｍ２／ｄａｙ／ａｔｍ以下であり、且つ２３℃相対湿度５０％条件下のゲルボフレックス３０００回試験におけるピンホール数１．０個／０．０５ｍ２未満であることが好ましい。
外袋に上記の酸素ガスバリア性があることで、輸液（薬液）の酸化による劣化、変質を防止できる。また、外装に上記の耐ピンホール性があることで、重量のある輸液内袋を入れた状態で、搬送や保管してもピンホールが開かない。
【００１１】
第一の形態の包装用積層フィルムにおいて、４０℃相対湿度７５％条件下の水蒸気透過率０．２０ｇ／ｍ２／ｄａｙ以上であることが好ましい。
輸液は水溶液でありその包装体（内袋）から外側へ水蒸気が透過する。外袋の水蒸気透過率が低いと（水蒸気バリア性が良いと）、内袋と外袋の間に水蒸気が溜まり結露しやすいため、上記の範囲を満たす水蒸気透過率を有していることが好ましい。
【００１２】
本願は、第二の形態として、第一の形態の積層フィルムを用いた包装体を開示する。
包装体としては、例えば、二軸延伸エチレン系フィルム面同士を対向させてヒートシールして作製した、袋体が挙げられる。袋体は、例えば、輸液バックの外袋として好適に使用することができる。
【考案の効果】
【００１３】
本開示の包装用積層フィルムは、酸素ガスバリア性と耐ピンホール性とを、兼備しており、該包装用積層フィルムにより形成した包装体も、同様である。
【図面の簡単な説明】
【００１４】
【図１】（ａ）および（ｂ）は、本開示の一実施形態の包装用積層体の層構成を示す模式図である。（ｃ）は、比較例１の積層体の層構成を示す模式図である。
【図２】本開示の包装体が輸液バックを含んだ状態を正面から見た模式図である。
【考案を実施するための形態】
【００１５】
＜包装用積層フィルム＞
（ガスバリア性蒸着ナイロンフィルム）
ガスバリア性蒸着ナイロンフィルムの基材フィルムは、ナイロン系樹脂からなるフィルムであればよく、ナイロン系樹脂としては、例えば、６ナイロン、６６ナイロン、６９ナイロン、６−６６ナイロン、１２ナイロン、１１ナイロン、６１０ナイロン、６１２ナイロン、６Ｉ−６Ｔナイロン及びＭＸＤ６ナイロンなどの縮合単位の重合体、並びに、これらの２種以上の共重合体及びこれらの混合物などを挙げることができる。また、これらのナイロン系樹脂は、１種を単独で用いてもよく、２種以上を併用してもよい。これらの中でも、ナイロン系樹脂としては、ガスバリア性の観点から、ＭＸＤ６ナイロンが好ましく、また耐ピンホール性の観点から、６ナイロン及び６−６６ナイロンが好ましく、６−ナイロンが特に好ましい。
【００１６】
基材であるナイロンフィルムは、良好な耐ピンホール性を付与する点から、二軸延伸されていることが好ましい。延伸方法としては、特に制約されるものではないが、縦方向（フィルムの流れ方向、ＭＤ）へのロール延伸や、横方向（フィルムの流れ方向に対して垂直方向、ＴＤ）へのテンター延伸等により、二軸延伸されることが好ましい。
また、上述のように縦方向に延伸した後、横方向に延伸してもよく、横方向に延伸した後、縦方向に延伸してもよい。また、縦方向及び横方向に延伸処理されていれば、同じ方向に２回以上延伸してもよい。さらには、縦方向に延伸した後、横方向に延伸し、さらに縦方向に延伸してもよい。また、同時二軸延伸機により縦方向、横方向に同時に延伸されてもよい。さらには、未延伸フィルムを裁断し、バッチ式の延伸機により二軸延伸されてもよい。
【００１７】
縦延伸、横延伸における延伸倍率は、通常面倍率で１．５〜１５倍、より好ましくは４〜１０倍である。逐次延伸の場合の縦方向の延伸倍率は１．２〜５倍で、好ましくは１．５〜４．０倍であり、横方向の延伸倍率は１．２〜５倍で、好ましくは１．５〜４．０倍である。同時二軸延伸の各方向の延伸倍率は１．５〜５倍である。
【００１８】
基材であるナイロンフィルムの厚みは、本願に必要な性能と経済性とのバランスの点から、９〜４０μｍが好ましく、１０〜３０μｍがより好ましい。
【００１９】
上記したナイロン系樹脂からなる基材フィルムには、ガスバリア性を付与すべく、蒸着膜が形成されている。蒸着膜の組成は、アルミ、アルミナ、シリカ等が挙げられ、中でもガスバリア性、透明性の点からアルミナ、シリカが好ましく、単独または２種類以上の混合物でもよい。
蒸着層は、基材フィルムの少なくとも片面に形成すればよく、基材フィルムの両面に形成してもよいが、ガスバリア性が飽和する点、経済性の観点から、片面に形成することが好ましい。
【００２０】
基材フィルムには、易接着コートやコロナ処理等を施し、蒸着膜や接着剤層との密着性を向上させることができる。また、蒸着膜の上にコートを形成し、蒸着膜の保護や、接着剤層との密着性を向上させることができる。
コート剤としては、例えば、ポリオレフィン、ポリウレタン、ポリエステル、アクリルなどの樹脂を使用することができ、また各種架橋剤により架橋させることができる。
【００２１】
（二軸延伸エチレン系フィルム）
二軸延伸エチレン系フィルムを構成するポリエチレン系樹脂としては、低密度ポリエチレン、直鎖状低密度ポリエチレン、高密度ポリエチレン、エチレン−酢酸ビニル共重合体、エチレン−アクリル酸エチル共重合体、エチレン−アクリル酸共重合体、エチレン−アクリル酸メチル共重合体、エチレン−メタクリル酸メチル共重合体、エチレン系アイオノマー、およびこれらの混合物が挙げられる。これらの樹脂は単独での使用、混合しての使用とも可能である。中でも直鎖状低密度ポリエチレンが好ましく、特にヒートシール性とフィルム強度の点から、シングルサイト触媒により重合された直鎖状低密度ポリエチレンが好ましい。
【００２２】
二軸延伸エチレン系フィルムは、包装用積層フィルムの最内層側に積層されることが好ましく、これにより、包装用積層フィルムに、内袋取り出し易さを付与できる。つまり、二軸延伸エチレン系フィルム側を内側にして、ヒートシールして包装体（例えば、外袋）を形成した場合に、二軸延伸エチレン系フィルムの滑り性により、外袋の内側と内袋（例えば、輸液バック）の外側とが離れ易くなり、内部に収容した内袋を、取り出すことが容易となる。
【００２３】
また、蒸着フィルムの基材フィルムがナイロン系フィルムであり且つ複数枚用いるので、積層フィルムの強度が優れるが、その分、引裂き難くなる。しかし、二軸延伸エチレン系フィルムを積層することにより、引裂き容易性を付与できる。
【００２４】
二軸延伸の方法は、上記のガスバリア性蒸着ナイロンフィルムにおける場合と同様である。逐次二軸延伸、同時二軸延伸の縦方向、横方向の延伸倍率は、３〜１０倍が好ましく、４〜８倍がより好ましい。
【００２５】
二軸延伸エチレン系フィルムの厚さは、ヒートシール性、剛性及び成形性の観点から、１０μｍ以上であることが好ましく、２０μｍ以上であることがより好ましく、３０μｍ以上であることが更に好ましい。また１００μｍ以下であることが好ましく、８０μｍ以下であることがより好ましく、７０μｍ以下であることが更に好ましい。
【００２６】
（接着層）
上記した複数枚のガスバリア性蒸着ナイロンフィルム、および、二軸延伸エチレン系フィルムは、接着剤を用いて積層される。用いる接着剤としては、各フィルムを必要な強度で接着させることができれば特に限定されず、ポリオレフィン系接着剤、ポリエステル系接着剤、ポリウレタン系接着剤など、種々の接着剤を使用可能であるが、輸液バック等の重量物を包装する外袋用途として接着力を強くさせる必要性と、蒸着ナイロンフィルムとの密着性を出す点から、ポリエステル系ポリウレタン接着剤を用いることが好ましい。
【００２７】
（その他の層）
本開示の包装用積層フィルムは、本願の効果を損なわない範囲で、他の層をさらに有していてもよく、例えば、さらなる耐ピンホール性を付与する点から、蒸着膜を形成していない二軸延伸ナイロンフィルムをさらに積層してもよい。
【００２８】
（層構成）
本開示の包装用積層フィルムは、上記したガスバリア性蒸着ナイロンフィルムを複数枚有している。所望の耐ピンホール性およびガスバリア性を付与する観点から、少なくとも二枚以上で、枚数が多いほうが良好な性能が発揮されるが、これらの性能が飽和する点、フィルムの成形性、および、経済性の点から、２枚〜３枚が好ましく、特に、２枚が好ましい。
【００２９】
本開示の包装用積層フィルムの層構成としては、例えば、図１（ａ）に示すような、以下の構成を挙げることができる。
ガスバリア性蒸着ナイロンフィルム１０／接着層３０／ガスバリア性蒸着ナイロンフィルム１０／接着層３０／二軸延伸エチレン系フィルム２０、
また、図１（ｂ）に示すように、さらに他の層４０を積層しても構わない。
【００３０】
上記したように、内袋取り出し性を付与する点から、最内層側に二軸延伸エチレン系フィルム２０を積層することが好ましい。また、ガスバリア性蒸着ナイロンフィルム１０の蒸着層１１の位置は特に限定されないが、蒸着層１１が外部接触により劣化することを防ぐ観点からは、図１（ａ）に示すように、蒸着層１１が外部に露出しないように、蒸着層１１を内側にして積層することが好ましい。
【００３１】
（酸素ガスバリア性）
本開示の包装用積層フィルムは、酸素ガスバリア性を有しており、２５℃相対湿度６０％条件下の酸素透過率０．３ｃｃ／ｍ２／ｄａｙ／ａｔｍ以下であることが好ましく、０．２ｃｃ／ｍ２／ｄａｙ／ａｔｍ以下であることがより好ましい。
また、４０℃相対湿度７５％条件下の酸素透過率は、０．７ｃｃ／ｍ２／ｄａｙ／ａｔｍ以下であることが好ましく、０．６５ｃｃ／ｍ２／ｄａｙ／ａｔｍ以下であることがより好ましい。
なお、酸素ガスバリア性の評価方法については、実施例において記載する。
【００３２】
（耐ピンホール性）
本開示の包装用積層フィルムは、耐ピンホール性を有しており、２３℃相対湿度５０％条件下のゲルボフレックス３０００回試験におけるピンホール数１．０個／０．０５ｍ２未満であることが好ましく、０．５個／０．０５ｍ２未満であることがより好ましい。
また、５℃相対湿度５０％条件下のゲルボフレックス５００回試験におけるピンホール数は、１．０個／０．０５ｍ２未満であることが好ましく、０．３個／０．０５ｍ２未満であることがより好ましい。
なお、耐ピンホール性の評価方法については、実施例において記載する。
【００３３】
（引き裂き容易性）
本開示の包装用積層フィルムは、引き裂き容易性を有しており、フィルムの縦方向または横方向の少なくとも一方の引裂強度が６００ｍＮ以下であることが好ましく、５００ｍＮ以下がより好ましい。フィルムの引裂強度の低い方向が、包装体の引裂き開封方向になるように製袋するとよい。
なお、引き裂き容易性の評価方法については、実施例において記載する。
【００３４】
（水蒸気透過率）
本開示の包装用積層フィルムは、所定の水蒸気透過率を有しており、４０℃相対湿度７５％条件下の水蒸気透過率は０．２０ｇ／ｍ２／ｄａｙ以上であることが好ましく、０．４０ｇ／ｍ２／ｄａｙ以上であることがより好ましく、０．５５ｇ／ｍ２／ｄａｙ以上であることがさらに好ましい。
また、２３℃相対湿度５０％条件下の水蒸気透過率は０．１０ｇ／ｍ２／ｄａｙ以上であることが好ましく、０．３０ｇ／ｍ２／ｄａｙ以上であることがより好ましく、０．３５ｇ／ｍ２／ｄａｙ以上であることがさらに好ましい。
なお、水蒸気透過率の評価方法については、実施例において記載する。
【００３５】
（内袋取り出し易さ）
本開示の包装用積層フィルムは、二軸延伸エチレン系フィルムを最内層にして、該最内層を内側に向け製袋して外袋として使用して内袋を収容した場合、内袋取出し易さを有しており、外袋から内袋を取り出す際に、内袋が外袋の内面に密着して引っかかるような感じを受けることなく、内袋を取り出すことができる。
なお、内袋取出し易さの評価方法については、実施例において記載する。
【００３６】
＜包装用積層フィルムの製造方法＞
本開示の包装用積層フィルムは、公知の方法により各フィルムを積層して製造することができる。各フィルムは、例えば、ドライラミネートにより積層することができ、ドライラミネートには、上記した接着剤を使用することができる。
【００３７】
＜包装体＞
本開示の包装体は、上記した包装用積層フィルムを用いて形成される。例えば、最内層を二軸延伸エチレン系フィルムとした場合は、二枚の包装用積層フィルムの二軸延伸エチレン系フィルム側を対向させて、端部をヒートシールして袋体を形成することができる。また、別途用意される底材の開口淵部に、蓋材として包装用積層フィルムの二軸延伸エチレン系フィルム面を向けてヒートシールすることができる。また、包装用積層フィルムの最内層側と最外層側の両側に二軸延伸エチレン系フィルムを設けてヒートシールし、二重袋を作製することも可能である。
本開示の包装体は、酸素により変質する内容物を包装するのに好適であり、例えば、特に上記袋体は、輸液バックを外装する外袋として好適に使用できる。
【００３８】
図２に、輸液バックを外袋により外装した状態の正面模式図を示す。図示した形態では、外袋は透明であるため、内部の輸液バックが透けて見えている。輸液２５０は、輸液内袋（一次袋）２００内に収納されており（輸液が収容された輸液内袋を「輸液バック」という。）、該輸液内袋２００をさらに、輸液外袋（二次袋）３００で外装している。
【００３９】
包装体は、重量物（例えば、輸液バック等）を包装する点から、ヒートシール強度は５０Ｎ／１５ｍｍ幅以上であることが好ましく、７０Ｎ／１５ｍｍ幅以上であることがより好ましい。
【実施例】
【００４０】
以下、実施例で本考案をさらに説明する。ただし、本考案は以下の実施例に限定されるものではない。
【００４１】
＜包装用積層フィルムの作製＞
（実施例１）
片面にシリカ蒸着層を形成したガスバリア性蒸着二軸延伸６ナイロンフィルム（１５μｍ厚、以下「シリカ蒸着ＯＮｙフィルム」と記す）を二枚、二軸延伸直鎖状低密度ポリエチレンフィルム（５０μｍ厚、以下「ＯＰＥフィルム」と記す）を一枚準備し、二枚のシリカ蒸着ＯＮｙの蒸着層側同士と、シリカ蒸着ＯＮｙフィルムの６ナイロンフィルム側（蒸着層を形成していない側）とＯＰＥフィルムとを、ポリエステル系ポリウレタン接着剤を用いてドライラミネートして、積層フィルム１００ａ（最外層と中間層にシリカ蒸着ＯＮｙフィルム１０、最内層にＯＰＥフィルム２０を有する）を作製した。
層構成を図１（ａ）に示す。
【００４２】
（実施例２）
さらに、最外層側に、二軸延伸６ナイロンフィルム４０（蒸着層を形成していないフィルム、１５μｍ厚、以下ＯＮｙフィルムと記す）をポリエステル系ポリウレタン接着剤を用いてドライラミネートして、積層フィルム１００ｂを作製した。
層構成を図１（ｂ）に示す。
【００４３】
（比較例１）
ＯＮｙフィルム４０を二枚、片面にシリカ蒸着層を形成したガスバリア性蒸着二軸延伸ＰＥＴフィルム５０（１２μｍ厚）を一枚、さらに、未延伸直鎖状低密度ポリエチレンフィルム６０（６０μｍ厚、以下ＬＬＤＰＥフィルムと記す）を一枚準備し、図１（ｃ）に示す層構成にて、ポリエステル系ポリウレタン接着剤を用いてドライラミネートして、積層フィルム１００ｃを作製した。
【００４４】
（比較例２）
実施例１において、最外層をＯＮｙフィルムにして、最内層をＬＬＤＰＥフィルムとした以外は、実施例１と同様にして、積層フィルムを作製した。
【００４５】
（比較例３）
実施例１において、最内層をＬＬＤＰＥフィルムとした以外は、実施例１と同様にして、積層フィルムを作製した。
【００４６】
＜評価＞
（屈曲ピンホール数）
２０ｃｍ×２８ｃｍの大きさに切断した積層フィルムを、以下の示す所定の温度、相対湿度５０％の条件下に、２４時間以上静置して調温湿し、ＭＩＬ−Ｂ−１３１Ｃの規格に準拠した理学工業社製ゲルボフレックステスターＮｏ．９０１型を使用して、次のように屈曲テストを繰り返し、ピンホール数を計測した。
【００４７】
先ず、積層フィルムを長さ２０ｃｍ円周２８ｃｍの円筒状にし、当該巻架した円筒状フィルムの一端を上記テスターの円盤状固定ヘッドの外周に、他端を上記テスター円盤状可動ヘッドの外周にそれぞれ固定した。固定ヘッドと可動ヘッドとは１７．５ｃｍ隔てて対向している。
次いで、上記可動ヘッドを上記固定ヘッドの方向に、平行に対向した両ヘッドの軸に沿って８．８ｃｍ接近させる間に４４０゜回転させ、続いて回転させることなしに６．３ｃｍ直進させ、その後、これらの動作を逆に行わせ、上記可動ヘッドを最初の位置に戻すまでの行程を１回とする屈曲テストを、１分あたり４０回の速度で、連続して所定の回数行った。その後、屈曲テストした積層フィルムの固定ヘッドと可動ヘッドの外周に固定した部分を除いた範囲に生じたピンホール数（単位：個／０．０５ｍ２）を、サンコー電子研究所製ピンホールテスターＴＲＤ型により１ｋＶの電圧を印加して、計測した。
温度、湿度、屈曲試験回数は、次の２条件で行った。（ｉ）２３℃相対湿度５０％、３０００回、（ｉｉ）５℃相対湿度５０％、５００回。
【００４８】
（内袋取り出し易さ）
低密度ポリエチレンフィルム（５０μｍ厚）を用いて縦横内寸１２ｃｍ角の袋体を作製し、１００ｍＬの水を封入して、内袋として用いた。積層フィルムのＯＰＥフィルムまたはＬＬＤＰＥフィルム面同士を対向させて、縦横内寸２０ｃｍ角の袋体を作製し、内袋を収容して水平台に静置した。次いで、外袋の開口した一辺から、内袋の一辺中央部をつかんで水平方向に内袋を引き出した。その際に、内袋が外袋の内面にくっついて引っかかるような取出し難さがない場合を「○」、ある場合を「×」として評価した。
【００４９】
（引裂強度）
積層フィルムの引裂強度は、ＪＩＳ  Ｋ７１２８−２：１９９８（エレメンドルフ引裂法）に基づいて、縦方向、横方向のそれぞれについて３回測定して平均をとり、小さい方向の値を引裂強度（ｍＮ）として評価した。
【００５０】
（酸素透過率）
酸素透過率は、ＪＩＳ  Ｋ７１２６−２：２００６法に準拠して、４０℃相対湿度７５％、および２５℃相対湿度６０％の２条件での酸素透過率（単位：ｃｃ／ｍ２／２４ｈ／ａｔｍ）を測定した。
【００５１】
（水蒸気透過率）
積層フィルムのＯＰＥフィルムまたはＬＬＤＰＥフィルム面同士を対向させて、縦横内寸１２ｃｍ角の袋体を作製し、１００ｍＬの水を封入し、４０℃相対湿度７５％３日間、および２３℃相対湿度５０％３日間の２条件で、重量変化を測定し、水蒸気透過率（単位：ｇ／ｍ２／２４ｈ）を求めた。
【００５２】
（ヒートシール強度）
積層フィルムのＯＰＥフィルムまたはＬＬＤＰＥフィルム面同士を対向させ、シール温度１５０℃、シール圧０．２ＭＰａ、シール時間１秒、シール幅５ｍｍの条件でヒートシールし、室温下で保管した。その後、ＪＩＳ  Ｚ０２３８：１９９８に基づき、ヒートシール部を中央にして１８０°に開き、引張速度３００ｍｍ／分の条件で引張試験を行い、ヒートシール強度（Ｎ／１５ｍｍ幅）を測定した。
【００５３】
評価結果を表１に示す。
【００５４】
【表１】
0003221217.tif 000003
【００５５】
実施例の包装用積層フィルムは、各評価項目において良好な結果を示した。これに対して、比較例１〜３のフィルムは、耐ピンホール性および内袋取り出し易さにおいて、劣っており、また、比較例１のフィルムは、さらに、引き裂き容易性、および、水蒸気透過率においても劣っていた。
【産業上の利用可能性】
【００５６】
本開示の包装用積層フィルムから形成される包装体は、酸素により変質し易い内容物を包装するための包装体として好適であり、例えば、輸液バックなどの重量物を包装するための外袋として好適に使用可能である。
【符号の説明】
【００５７】
１０：ガスバリア性蒸着ナイロンフィルム、
１１：蒸着層、
２０：二軸延伸エチレン系フィルム、
３０：接着層、
４０：二軸延伸ナイロンフィルム、
５０：ガスバリア性蒸着二軸延伸ＰＥＴフィルム、
６０：未延伸直鎖状低密度ポリエチレンフィルム、
２００：輸液内袋、
３００：輸液外袋。
【図１】
0003221217.tif 000004
【図２】
0003221217.tif 000005
【手続補正書】
【提出日】平成31年3月7日(2019.3.7)
【手続補正１】
【補正対象書類名】実用新案登録請求の範囲
【補正対象項目名】全文
【補正方法】変更
【補正の内容】
【実用新案登録請求の範囲】
【請求項１】
ガスバリア性蒸着ナイロンフィルム、ガスバリア性蒸着ナイロンフィルム、二軸延伸エチレン系フィルムの順に積層させた構成を具えることを特徴とする包装用積層フィルム。
【請求項２】
前記包装用積層フィルムを用いて包装体を形成した際に、該包装体の内側となる側である最内層側に前記二軸延伸エチレン系フィルムを有する、請求項１に記載の包装用積層フィルム。
【請求項３】
２５℃相対湿度６０％条件下の酸素透過率０．３ｃｃ／ｍ２／ｄａｙ／ａｔｍ以下、且つ２３℃相対湿度５０％条件下のゲルボフレックスス３０００回試験におけるピンホール数１．０個／０．０５ｍ２未満である請求項１または２に記載の包装用積層フィルム。
【請求項４】
４０℃相対湿度７５％条件下の水蒸気透過率０．２０ｇ／ｍ２／ｄａｙ以上である請求項３記載の包装用積層フィルム。
【請求項５】
請求項１〜４の何れかに記載の積層フィルムを用いた包装体。